(57)【要約】  【課題】  一般家庭における通常の洗濯工程において、被洗浄物を繊維の中から改質し、繊維製品に持続性のあるハリ・コシを付与する粉末洗浄剤組成物及びそれを用いた洗浄方法の提供。  【解決手段】  （ａ）オルガノシリコネート、（ｂ）界面活性剤、及び（ｃ）アルミノケイ酸塩を含有する粉末洗浄剤組成物、この粉末洗浄剤組成物で被洗浄物を洗浄後、被洗浄物を５０℃以上に加熱する工程を有する繊維製品の洗浄方法、並びにこの粉末洗浄剤組成物で被洗浄物を洗浄後、被洗浄物を酸性成分と接触させる工程を有する繊維製品の洗浄方法。【選択図】  なし【特許請求の範囲】
【請求項１】
（ａ）オルガノシリコネート、（ｂ）界面活性剤、及び（ｃ）アルミノケイ酸塩を含有する粉末洗浄剤組成物。
【請求項２】
（ａ）成分のオルガノシリコネートが、一般式（Ｉ）で表されるオルガノシリコネートである請求項１記載の粉末洗浄剤組成物。
Ｒ1p−Ｓｉ(Ｏ-Ｍ+)q(ＯＨ)4-p-q      （Ｉ）
〔式中、Ｒ1は炭素数１〜６の直鎖若しくは分岐鎖のアルキル基又はフェニル基を示し、Ｍは１価の陽イオンを形成しうる基を示し、ｐは１又は２の整数を示し、ｑは０．１〜（４−ｐ）の範囲の数を示し、複数個のＲ1及びＭはそれぞれ同一でも異なっていてもよい。〕
【請求項３】
（ａ）成分のオルガノシリコネートが、一般式（II）で表されるモノアルキルシリコネートと、一般式（III）で表されるジアルキルシリコネートを含む、請求項１又は２記載の粉末洗浄剤組成物。
Ｒ1Ｓｉ(Ｏ-Ｍ+)n(ＯＨ)3-n      （II）
Ｒ12Ｓｉ(Ｏ-Ｍ+)m(ＯＨ)2-m    （III）
〔式中、Ｒ1及びＭは請求項２と同じ意味を示し、複数個のＲ1及びＭはそれぞれ同一でも異なっていてもよい。ｎは０．１〜３の数、ｍは０．１〜２の数を示す。〕
【請求項４】
請求項１〜３いずれかに記載の粉末洗浄剤組成物で被洗浄物を洗浄後、被洗浄物を５０℃以上に加熱する工程を有する繊維製品の洗浄方法。
【請求項５】
請求項１〜３いずれかに記載の粉末洗浄剤組成物で被洗浄物を洗浄後、被洗浄物を酸性成分と接触させる工程を有する繊維製品の洗浄方法。
【発明の詳細な説明】
【技術分野】
【０００１】
本発明は、粉末洗浄剤組成物及びこれを用いる繊維製品の洗浄方法に関する。
【背景技術】
【０００２】
衣類等の繊維製品は着用、洗浄を繰り返すうちに次第にハリ・コシがなくなり、肌触りが悪くなったり着用時のシルエットが崩れる傾向にある。従来、この様な衣類の変化した風合いを回復するために、通常の衣料用洗剤で洗浄後に衣類を糊剤等を用いて高分子により繊維表面をコートすることで、ハリ・コシを回復させていた。
【０００３】
また、多価アルコール（例えば、特許文献１参照）や重合度２ないし３のオリゴ糖（例えば、特許文献２参照）を衣類表面に付着させる繊維製品用仕上げ剤が知られている。
【０００４】
また、洗浄と同時に衣類にハリを与える、特定構造のポリマーとアミノ変性シリコーンを含有する洗浄剤組成物（例えば、特許文献３参照）が知られている。
【０００５】
これらは、繊維製品の繊維それ自体を改質するのではなく、繊維表面に付着し効果を発現するものであり、同じ処理を持続しなければ効果を喪失することになる。
【０００６】
一方、布帛にハリ・コシを付与する耐久性のある処理として、ポリビニルアルコールとエポキシ樹脂等の架橋剤を布帛に施与する方法（例えば、特許文献４参照）が知られているが、１２０℃以上でのキュアリングが必要であり、一般家庭での処理に適さない。
【特許文献１】特開平１０−２５６６１号公報
【特許文献２】特開２００４−３６０６４号公報
【特許文献３】特開平１０−１４０１８３号公報
【特許文献４】特開平５−４４１６６号公報
【発明の開示】
【発明が解決しようとする課題】
【０００７】
本発明の課題は、一般家庭における通常の洗濯工程において、被洗浄物を繊維の中から改質し、繊維製品に持続性のあるハリ・コシを付与する粉末洗浄剤組成物及びそれを用いた洗浄方法を提供することにある。
【課題を解決するための手段】
【０００８】
本発明は、（ａ）オルガノシリコネート、（ｂ）界面活性剤、及び（ｃ）アルミノケイ酸塩を含有する粉末洗浄剤組成物に関する。
【０００９】
また、本発明は、上記の本発明に係わる粉末洗浄剤組成物で被洗浄物を洗浄後、被洗浄物を５０℃以上に加熱する工程を有する繊維製品の洗浄方法に関する。
【００１０】
さらにまた、本発明は、上記の本発明に係わる粉末洗浄剤組成物で被洗浄物を洗浄後、被洗浄物を酸性成分と接触させる工程を有する繊維製品の洗浄方法に関する。
【発明の効果】
【００１１】
本発明の粉末洗浄剤組成物及び繊維製品の洗浄方法により、一般家庭における通常の洗濯工程において、被洗浄物を繊維の中から改質し、繊維製品に持続性のあるハリ・コシを付与することができる。
【発明を実施するための最良の形態】
【００１２】
［（ａ）成分：オルガノシリコネート］
本発明において、オルガノシリコネートとは、珪素原子上に少なくとも１個の炭化水素基を有し、更にシリコネート基［−ＳｉＯ-Ｍ+（式中、Ｍは１価の陽イオンを形成しうる基を示す）］を有する有機珪酸塩化合物を指す。
【００１３】
オルガノシリコネートは、部分縮合生成物（二量体、三量体、四量体等）であってもよいが、単繊維内への浸透のし易さから四量体以下が好ましく、二量体以下が更に好ましく、単量体がもっとも好ましい。
【００１４】
オルガノシリコネートとしては、下記一般式（Ｉ）で表されるオルガノシリコネートが好ましい。
【００１５】
Ｒ1p−Ｓｉ(Ｏ-Ｍ+)q(ＯＨ)4-p-q      （Ｉ）
〔式中、Ｒ1は炭素数１〜６の直鎖若しくは分岐鎖のアルキル基又はフェニル基を示し、Ｍは１価の陽イオンを形成しうる基を示し、ｐは１又は２の整数を示し、ｑは０．１〜（４−ｐ）の範囲の数を示し、複数個のＲ1及びＭはそれぞれ同一でも異なっていてもよい。〕
一般式（Ｉ）において、Ｒ1は、炭素数１〜６のアルキル基又はフェニル基であり、具体的には、メチル基、エチル基、ｎ−プロピル基、イソプロピル基、ブチル基、イソブチル基、ｔ−ブチル基等のアルキル基やフェニル基が好ましく挙げられる。繊維の柔軟性を向上させるには炭素数は広い範囲のものを用いることができる。繊維の乾燥速度を向上させるにはメチル基、フェニル基がより好ましく、メチル基が最も好ましい。繊維の強靱性を向上させるには、メチル基が最も好ましい。
【００１６】
Ｍとしては、リチウム、ナトリウム、カリウム、ルビジウム、セシウム等のアルカリ金属、アンモニウム基、ホスホニウム基等が挙げられ、リチウム、ナトリウム、カリウム等のアルカリ金属、及びアンモニウム基が好ましく、ナトリウム及びアンモニウム基がより好ましい。
【００１７】
ケイ素原子数に対するＭの個数、すなわちｑは、オルガノシリコネートの水溶性の観点より、０．５以上が好ましく、１以上がより好ましい。また、全ての水酸基がＯ-Ｍ+となり、４−ｐ−ｑの値が０であっても差し支えない。
【００１８】
また、オルガノシリコネートは単一のものを用いてもよいが、下記一般式（II）で表されるモノアルキルシリコネート（以下モノアルキルシリコネート（II）という）と、一般式(III)で表されるジアルキルシリコネート（以下ジアルキルシリコネート(III)という）の両方を含んでもよい。
【００１９】
Ｒ1Ｓｉ(Ｏ-Ｍ+)n(ＯＨ)3-n          （II）
Ｒ12Ｓｉ(Ｏ-Ｍ+)m(ＯＨ)2-m        （III）
〔式中、Ｒ1及びＭは前記と同じ意味を示し、複数個のＲ1及びＭはそれぞれ同一でも異なっていてもよい。ｎは０．１〜３の数、ｍは０．１〜２の数を示す。〕
一般式（II）及び(III)において同一のＲ1及びＭを有するオルガノシリコネートを用いてもよいが、異なるＲ1及びＭを有するオルガノシリコネートを用いても差し支えない。
【００２０】
好ましいＲ1及びＭは一般式（Ｉ）におけるものと同様である。より具体的には、モノアルキルシリコネート（II）としては、リチウムメチルシリコネート、ナトリウムメチルシリコネート、カリウムメチルシリコネート、ナトリウムエチルシリコネート、ナトリウムプロピルシリコネートが好ましく例示され、ナトリウムメチルシリコネートが特に好ましい。ジアルキルシリコネート(III)としてはナトリウムジメチルシリコネート、ナトリウムジエチルシリコネート、ナトリウムメチルエチルシリコネートが好ましく例示され、ナトリウムジメチルシリコネートがより好ましい。
【００２１】
モノアルキルシリコネート（II）とジアルキルシリコネート(III)の混合比は、モノアルキルシリコネート（II）／ジアルキルシリコネート(III)の質量比で、９５／５〜０／１００の範囲であることが好ましく、９５／５〜５／９５の範囲がより好ましい。
【００２２】
繊維の乾燥速度を向上させるには、（II）／(III)の質量比の範囲が９５／５〜３０／７０の範囲であることがより好ましく、９０／１０〜５０／５０がさらに好ましく、９０／１０〜７０／３０であることが特に好ましい。
【００２３】
繊維の柔軟性を向上させるには、（II）／(III)の質量比の範囲が７０／３０〜０／１００の範囲であることがより好ましく、５０／５０〜０／１００であることがさらに好ましく、３０／７０〜０／１００であることが特に好ましい。
【００２４】
繊維の強靱性を向上させるには、（II）／(III)の質量比の範囲が９５／５〜３０／７０の範囲であることがより好ましく、９５／５〜５０／５０であることがさらに好ましく、９５／５〜７０／３０であることが特に好ましい。
【００２５】
ｎ及びｍは０．５以上が好ましく、１以上がより好ましい。繊維の吸水性や吸湿性をより良好にするためには、ｎは０．５〜１．５が好ましく、０．５〜１．２がより好ましく、ｍは０．５〜２．０が好ましく、０．５〜１．５がより好ましい。
【００２６】
［（ｂ）成分］
本発明の（ｂ）成分である界面活性剤としては、非イオン界面活性剤、陰イオン界面活性剤、陽イオン界面活性剤、両性界面活性剤のいずれをも使用することができる。
【００２７】
非イオン界面活性剤としては、ポリオキシアルキレンアルキルエーテル、ポリオキシアルキレンアルケニルエーテル、高級脂肪酸ショ糖エステル、ポリグリセリン脂肪酸エステル、高級脂肪酸モノ又はジエタノールアミド、ポリオキシエチレン硬化ヒマシ油、ポリオキシエチレンソルビタン脂肪酸エステル、ポリオキシエチレンソルビット脂肪酸エステル、アルキルサッカライド系界面活性剤、アルキルアミンオキサイド、アルキルアミドアミンオキサイド等が挙げられる。これらのうち、ポリオキシアルキレンアルキルエーテル、ポリオキシエチレン硬化ヒマシ油が好ましく、ポリオキシエチレンアルキルエーテルが特に好ましい。
【００２８】
陰イオン界面活性剤としては、アルキルベンゼンスルホン酸塩、アルキル又はアルケニルエーテル硫酸塩、アルキル又はアルケニル硫酸塩、オレフィンスルホン酸塩、アルカンスルホン酸塩、飽和又は不飽和脂肪酸塩、アルキル又はアルケニルエーテルカルボン酸塩、α−スルホ脂肪酸塩、Ｎ−アシルアミノ酸型界面活性剤、リン酸モノ又はジエステル型界面活性剤、スルホコハク酸エステル等が挙げられる。陰イオン界面活性剤の対イオンとしては、ナトリウムイオン、カリウムイオン等のアルカリ金属イオン；カルシウムイオン、マグネシウムイオン等のアルカリ土類金属イオン；アンモニウムイオン；炭素数２又は３のアルカノール基を１〜３個有するアルカノールアンモニウムイオン（例えばモノエタノールアンモニウムイオン、ジエタノールアンモニウムイオン、トリエタノールアンモニウムイオン、トリイソプロパノールアンモニウムイオン等）を挙げることができる。
【００２９】
陽イオン界面活性剤としては、次の一般式（IV）で表される第４級アンモニウム塩が挙げられる。
【００３０】
【化１】
2008144055.tif 000002
【００３１】
〔式中、Ｒ2及びＲ3は各々独立して水素原子、炭素数１〜２８のアルキル基又はベンジル基を示し、同時に水素原子又はベンジル基となる場合、及び、炭素数１〜３の低級アルキル基となる場合を除く。Ａｎ-はアニオンを示す。〕
一般式（IV）において、Ｒ2及びＲ3は、その一方が炭素数１６〜２４、更には２２のアルキル基、特に直鎖アルキル基であるのが好ましく、また他方は炭素数１〜３の低級アルキル基、特にメチル基であるのが好ましい。アニオンＡｎ-としては、塩化物イオン、臭化物イオン、ヨウ化物イオン等のハロゲン化物イオン；メチル硫酸イオン、エチル硫酸イオン、炭酸メチルイオン、サッカリネートイオン等の有機アニオン等が挙げられ、ハロゲン化物イオン、特に塩化物イオンが好ましい。
【００３２】
陽イオン界面活性剤としては、モノ長鎖アルキル４級アンモニウム塩が好ましく、具体的には、塩化セチルトリメチルアンモニウム、塩化ステアリルトリメチルアンモニウム、塩化アラキルトリメチルアンモニウム、塩化ベヘニルトリメチルアンモニウム等が挙げられ、特に塩化ステアリルトリメチルアンモニウム、塩化ベヘニルトリメチルアンモニウムが好ましい。
【００３３】
両性界面活性剤としてはイミダゾリン系、カルボベタイン系、アミドベタイン系、スルホベタイン系、ヒドロキシスルホベタイン系、アミドスルホベタイン系等の両性界面活性剤が挙げられる。
【００３４】
（ｂ）成分としては、非イオン界面活性剤及び／又は陰イオン界面活性剤を含有することが好ましく、非イオン界面活性剤及び陰イオン界面活性剤を含有することがより好ましい。
【００３５】
［（ｃ）成分］
本発明の（ｃ）成分であるアルミノケイ酸塩としては、結晶性及び／又は非晶質アルミノケイ酸塩を用いることができるが、ゼオライトが好ましい。ゼオライトとしてはチャバザイト、モンデナイト、エリオナイト、ホージャサイト、クリノプチロライトなどの天然ゼオライト、Ａ型ゼオライト、Ｘ型ゼオライト、Ｙ型ゼオライト、Ｌ型ゼオライト、オメガ型ゼオライト、Ｐ型ゼオライト、ＭＡＰ型ゼオライト等の合成ゼオライトが挙げられる。品質安定の観点から合成ゼオライトが好ましい。
【００３６】
［粉末洗浄剤組成物］
本発明の粉末洗浄剤組成物は、上記（ａ）成分、（ｂ）成分及び（ｃ）成分を含有する。（ａ）成分の含有量は、繊維製品へのハリ・コシ付与、粉末物性の観点から、本発明の粉末洗浄剤組成物中０．５〜５０質量％が好ましく、１〜４５質量％がより好ましく、３〜４０質量％が更に好ましい。（ｂ）成分の含有量は、洗浄性能、繊維製品へのハリ・コシ付与、溶解性の観点から、本発明の粉末洗浄剤組成物中１０〜４０質量％が好ましく、１５〜３５質量％がより好ましく、１８〜３０質量％が更に好ましい。（ｃ）成分の含有量は、洗浄性能、繊維製品へのハリ・コシ付与、粉末物性の観点から、本発明の粉末洗浄剤組成物中５〜５０質量％が好ましく、１０〜４５質量％がより好ましく、１５〜４０質量％が更に好ましい。
【００３７】
本発明の粉末洗浄剤組成物には、洗剤の分野で公知のビルダー、再汚染防止剤（カルボキシメチルセルロース等）、柔軟化剤、漂白剤、漂白活性化剤、還元剤（亜硫酸塩等）、蛍光増白剤、抑泡剤（シリコーン等）、香料、酵素（セルラーゼ、プロテアーゼ、アミラーゼ、ペプチナーゼ、リパーゼ、デキストラナーゼ等）、酵素安定化剤、着色剤等を含有させることができる。
【００３８】
本発明の粉末洗浄剤組成物は溶解性の点で、ＪＩＳ  Ｋ  ３３６２：１９９８により規定された方法で測定する見掛け密度が１６００ｇ／Ｌ以下であることが好ましく、１３００ｇ／Ｌ以下がより好ましく、１０００ｇ／Ｌ以下が更に好ましい。また、利便性や廃棄物（例えば箱等）低減の点で、見掛け密度は３００ｇ／Ｌ以上であることが好ましく、６００ｇ／Ｌ以上がより好ましく、７００ｇ／Ｌ以上が更に好ましい。
【００３９】
本発明の粉末洗浄剤組成物は溶解性の点で、ＪＩＳ  Ｚ  ８８０１の標準篩を用いて５分間振動させた後、篩目のサイズによる質量分率から求める平均粒径が１５０〜１０００μｍであることが好ましく、より好ましくは１５０〜８００μｍ、更に好ましくは１８０〜６００μｍである。
【００４０】
本発明の粉末洗浄剤組成物は洗浄性能、損傷性の点で、ＪＩＳ  Ｋ  ３３６２：１９９８記載の２０℃で測定する０．１質量％水溶液のｐＨが８〜１２であることが好ましく、９〜１１．５がより好ましく、９．５〜１１が更に好ましく、１０〜１１が特に好ましい。ｐＨ調整剤によりこのような範囲になるように調整することが好ましく、ｐＨ調整剤として水酸化ナトリウム、水酸化カリウム等のアルカリ金属水酸化物、炭酸ナトリウム、炭酸カリウム等のアルカリ金属炭酸塩、珪酸ナトリウム、珪酸カリウム等のアルカリ金属珪酸塩等を用いることができる。
【００４１】
本発明の粉末洗浄剤組成物は、利便性の点で、更に圧縮して錠剤形態にしても良いし、１回の使用量を水溶性或いは水不溶性の容器に収納することもできる。
【００４２】
本発明の粉末洗浄剤組成物は、流動性及び非ケーキング性の点で、表面被覆剤により表面改質を行うことが好ましい。表面被覆剤の量は洗浄剤粒子中１〜３０質量％が好ましく、２〜１５質量％がより好ましく、５〜１０質量％が更に好ましい。
【００４３】
表面被覆剤としては、例えば、アルミノケイ酸塩、ケイ酸カルシウム、二酸化ケイ素、ベントナイト、タルク、クレイ、非晶質シリカ誘導体、結晶性シリケート化合物等のシリケート化合物、金属石鹸、粉末の界面活性剤等の微粉体、カルボキシメチルセルロース、ポリエチレングリコール、ポリアクリル酸ソーダ、アクリル酸とマレイン酸のコポリマー又はその塩等のポリカルボン酸塩等の水溶性ポリマー；脂肪酸が挙げられる。中でも水不溶性無機物が好ましく、特に結晶性アルミノケイ酸塩、非晶質アルミノケイ酸塩、結晶性シリケート化合物が好ましい。
【００４４】
［繊維製品の洗浄方法］
本発明の洗浄に適する繊維製品としては、綿、麻等の植物繊維、ウール、絹等の動物繊維である天然繊維；レーヨン、アセテート、キュプラ等の再生セルロース繊維；ポリエステル、ナイロン、アクリル、ポリウレタン等の合成繊維；及びこれらの混紡繊維が挙げられ、天然繊維、及び天然繊維を含む混紡繊維が好ましい。
【００４５】
本発明の粉末洗浄剤組成物を水に溶解させて洗浄液を製造し、被洗浄物と接触させると、（ａ）成分は容易に繊維内部に侵入する。（ａ）成分を繊維内部に十分に浸透させるために、繊維に接触させておく時間は、５〜９０分、特に１０〜６０分が好ましく、１５〜５０分がより好ましく、２０〜４０分が更に好ましい。接触後一定時間放置することで、（ａ）成分は繊維内部まで浸透する。この間、攪拌を行っても良いし、静置しても良い。
【００４６】
繊維製品に十分なハリ・コシを付与する観点から、洗浄液中の（ａ）成分は、０．００１〜５質量％が好ましく、０．００５〜３質量％がより好ましく、０．０１〜１質量％が更に好ましい。
【００４７】
（ａ）成分を繊維内部に浸透させた後、乾燥、加熱、或いは酸性成分との接触によって、（ａ）成分の重合を促進させることができる。これにより、繊維内部に（ａ）成分の重合物を形成し持続性のあるハリ・コシを付与することができる。重合工程後、さらに水洗することで過剰の重合物が除去され、より生来の繊維の風合いを保つことができる。
【００４８】
重合促進として具体的には室内干し、屋外干し、温風乾燥やプレス加熱が例示される。乾燥温度は特に限定されないが、０〜１５０℃の範囲で好ましく行うことができる。１２０℃以下（より好ましくは１００℃以下、更に好ましくは９０℃以下）で乾燥させることで処理後の繊維の吸水性を高く維持することができる。また、５０℃以上で、より好ましくは６０℃以上の温度で乾燥させることで乾燥時間を短縮することができるほか、繊維の柔軟性及び強靱性をより効果的に増大させることができる。
【００４９】
また、酸性成分との接触として、酸には特に限定はなく、塩酸、硫酸、硝酸、リン酸等の無機酸や、シュウ酸、クエン酸、酢酸等の有機酸が好ましく用いられる。繊維内部に（ａ）成分を浸透させた繊維製品に、好ましくは酸性水溶液を接触させることで重合を促進させることができる。
【００５０】
［改質繊維］
本発明の洗浄方法により改質された改質繊維は、オルガノシリコネートの重合体を単繊維表面及び／又は単繊維内部に含有する。オルガノシリコネートの重合体の存在は、繊維断面をエネルギー分散型Ｘ線分析装置（ＥＤＳ）により分析した場合に単繊維表面及び／又は単繊維内部にケイ素が検出されることで確認できる。
【００５１】
単繊維表面が単繊維直径の１／１０以下の厚さでオルガノシリコネートの重合体によって被覆されている改質繊維が、繊維が本来具備している特徴を維持する観点から好ましい。
【実施例】
【００５２】
実施例１
表１に記載の成分を用い、表１に示す組成の粉末洗浄剤組成物を調製した。得られた粉末洗浄剤組成物について、以下の方法でハリ・コシ及び耐久性を評価した。結果を表１に示す。
【００５３】
＜ハリ・コシ評価方法＞
ターゴトメーター型洗浄試験機を使用し、水道水５００ｍＬ、粉末洗浄剤組成物１００ｇを洗浄槽（内容積１０００ｍＬ）に入れ良く分散した後、木綿ブロード＃６０布１００ｇを入れ５０回転／分の撹拌速度で１５分間攪拌した。その後、下記方法Ａ又はＢにより乾燥した。
【００５４】
乾燥方法Ａ：２０℃、６５％相対湿度の恒温恒湿室にて一昼夜乾燥
乾燥方法Ｂ：ドラム式乾燥機を用いて乾燥
上記処理布をＪＩＳ  Ｌ  １０９６：１９９９  ８．１９  剛軟性  ８．１９．１Ａ法（４５°カンチレバー法）に従い剛軟性を測定し、以下の評価基準により評価した。
・評価基準
◎：１０〜１５ｍｍ
○：８〜９ｍｍ又は１６〜１７ｍｍ
×：７ｍｍ以下又は１８ｍｍ以上
＜耐久性試験＞
ハリ・コシ評価方法で乾燥した木綿ブロード＃６０布を、ターゴトメーター型洗浄試験機を使用し、水道水１０００ｍＬ、ＪＩＳ  Ｋ３３６２：１９９８記載の洗浄力判定用指標洗剤（蛍光増白剤無配合）を標準量使用し、１００回転／分の攪拌速度で１５分間攪拌し、濯ぎ、乾燥する洗浄工程を５回繰り返した。この処理布をＪＩＳ  Ｌ  １０９６：１９９９  ８．１９  剛軟性  ８．１９．１Ａ法（４５°カンチレバー法）に従い剛軟性を測定し、以下の評価基準により評価した。
・評価基準
◎：１０〜１５ｍｍ
○：８〜９ｍｍ又は１６〜１７ｍｍ
×：７ｍｍ以下又は１８ｍｍ以上
【００５５】
【表１】
2008144055.tif 000003
【００５６】
*1  オルガノシリコネート１：式（II）中のＲ1＝ＣＨ3、Ｍ＝Ｎａ、ｎ＝１の化合物
*2  オルガノシリコネート２：式(III)中のＲ1＝ＣＨ3、Ｍ＝Ｎａ、ｍ＝１の化合物
*3  オルガノシリコネート３：オルガノシリコネート１／オルガノシリコネート２＝９／１（質量比）の混合物
*4  オルガノシリコネート４：オルガノシリコネート１／オルガノシリコネート２＝８／２（質量比）の混合物
*5  オルガノシリコネート５：オルガノシリコネート１／オルガノシリコネート２＝７／３（質量比）の混合物
*6  ＬＡＳ−Ｎａ：アルキル基の炭素数が１０〜１４のアルキルベンゼンスルホン酸ナトリウム
*7  α−ＳＦＥ：脂肪酸残基の炭素数が１４〜１８のα−スルホ脂肪酸メチルエステル
*8  石鹸：パーム核油脂肪酸ナトリウム
*9  ノニオン１：アルキル基の炭素数が１２〜１４でエチレンオキサイド平均付加モル数が７であるポリオキシエチレンアルキルエーテル
*10  ＳＴＰＰ：トリポリリン酸ナトリウム
*11  ＰＥＧ：ポリエチレングリコール（重量平均分子量１３０００）
*12  ポリアクリル酸Ｎａ：重量平均分子量１００００
*13  蛍光染料：チノパールＣＢＳ−Ｘ（チバガイギー社製）
*14  酵素：セルラーゼＫ（特開昭６３−２６４６９９号公報記載）、リポラーゼ１００Ｔ（ノボ社製）を３：１の質量比で混合したもの